ПРИБОР ДЛЯ ОПРЕДЕЛЕНИЯ ПРОСТРАНСТВЕННОЙ ДЕФОРМИРУЕМОСТИ ТЕКСТИЛЬНЫХ МАТЕРИАЛОВ

Полезная модель относится к швейной промышленности, а именно, к устройствам для испытания комплексной пространственной самодеформируемости (совокупности жесткости и драпируемости при изгибе), для определения коэффициента жесткости при растяжении и ориентированной сминаемости текстильных материалов.
Известен прибор для определения жесткости при изгибе текстильных материалов ПТ-2 [Лабораторный практикум по текстильному материаловеденью: учебн. пособ. для вузов / А.И.Кобляков, Г.Н.Кукин, А.Н.Соловьев; - 2-е изд., перераб. и доп. - М.: Легпромбытиздат, 1986. - c.263: ил.], содержащий указатели вертикального прогиба, выполненные в нижней части прибора с возможностью регулирования их по высоте посредством винта, вертикальную шкалу прогиба.
За прототип принят прибор для определения пространственной деформируемости текстильных материалов (Патент №106000 РФ, МПК GО1N 33/36. Прибор для определения пространственной самодеформируемости текстильных материалов / Аль Зубейди Али Наджим Абдуллах; заявитель и патентообладатель ГОУ ВПО Ивановская государственная текстильная академия. - №2010149518/15; заявл. 03.12.2010, опубл. 27.06.2011, бюл. №18. - 4 с.: ил.), содержащий указатель вертикального прогиба, выполненный в нижней части прибора с возможностью регулирования его положения по высоте посредством винта, вертикальную шкалу прогиба, станину, выполненную в нижней части прибора, на которой на указателе вертикального прогиба установлена горизонтальная регулирующаяся платформа, к задней стенке станины прибора своей нижней частью прикреплен экран с квадратно-миллиметровой разлиновкой, в верхней части экрана установлена горизонтальная шкала драпируемости, при этом вертикальная шкала прогиба расположена по центру горизонтальной и перпендикулярно ей, в верхнюю часть экрана на расстоянии 10-15 см от него кпереди и по центру вмонтирован зажим для испытуемых образцов.
Недостатком аналога и прототипа является невозможность на одном приборе одновременно с определением жесткости и драпируемости при изгибе, формирующие в совокупности пространственную самодеформируемость текстильных материалов, испытывать текстильные материалы для определения ориентированной сминаемости и растяжения.
Техническим результатом полезной модели является расширение технических возможностей прибора за счет возможности испытания текстильных материалов на ориентированную сминаемость и растяжение, формирующие в совокупности с самодеформируемостью (определением жесткости и драпируемости при изгибе) пространственную деформируемость, показывающие комплексное механическое поведение пробы в пространстве и моделирующие деформации текстильных материалов готовой одежды в области локтевых и коленных суставов.
Указанный результат достигается тем, что прибор для определения пространственной деформируемости текстильных материалов, содержащий указатель вертикального прогиба, выполненный в нижней части прибора с возможностью регулирования его положения по высоте посредством винта, вертикальную шкалу прогиба, станину, выполненную в нижней части прибора, на которой на указателе вертикального прогиба установлена горизонтальная регулирующаяся платформа, экран с квадратно-миллиметровой разлиновкой, прикрепленный к задней стенке станины прибора своей нижней частью, горизонтальную шкалу драпируемости, установленную в верхней части экрана, при этом вертикальная шкала прогиба расположена по центру горизонтальной и перпендикулярно ей, зажим для испытуемых образцов, смонтированный в верхней части экрана на расстоянии 10-15 см от него кпереди и по центру, согласно полезной модели, снабжен сменной жесткой опорной площадкой в форме полуцилиндрической поверхности с радиусом 5,73±0,5 см и шириной образующей 5 см, закрепленной на оправке, установленной посередине верхней части экрана, при этом зажим для испытуемых образцов выполнен сменным с возможностью закрепления на оправке, на задней стенке горизонтальной регулирующейся платформы по центру установлена вертикальная шкала сминаемости с возможностью ее поворота на 90° относительно плоскости этой платформы, с установленным с возможностью скользящего поступательного перемещения вдоль шкалы сминаемости указателем сминаемости; дополнительно к прибору выполнен зажим с длинными губками.
Указанный технический результат, достигается потому, что расширяются технические возможности прибора за счет появления возможности испытания проб текстильных материалов на ориентированную сминаемость и растяжение, формирующие в совокупности с самодеформированием (определением жесткости и драпируемости при изгибе) комплексное механическое поведение пробы в пространстве, и моделирующие деформации текстильного материала в готовой одежде в области локтевых и коленных суставов. Это достигается за счет установки в верхней части экрана съемной опорной площадки после использования прибора по определению жесткости и драпируемости при изгибе, а также установки на платформе шкалы сминаемости с возможностью поворота на 90° со скользящим указателем и выполнении дополнительно к прибору зажима с длинными губками.
Полезная модель поясняется чертежами, на которых на фиг.1 изображен общий вид прибора, на фиг.2 - сменная жесткая опорная площадка для испытания на растяжение и сминаемость, на фиг.3 - сменный зажим для определения изгиба и драпируемости, на фиг.4 - зажим с длинными губками.
Прибор для определения пространственной деформируемости текстильных материалов содержит указатель вертикального прогиба 1, выполненный в нижней части прибора с возможностью регулирования его положения по высоте посредством винта 2, вертикальную шкалу прогиба 3, станину 4, выполненную в нижней части прибора, на которой на указателе вертикального прогиба 1 установлена горизонтальная регулирующаяся платформа 5, экран 6 с квадратно-миллиметровой разлиновкой, прикрепленный к задней стенке станины прибора своей нижней частью, горизонтальную шкалу драпируемости 7, установленную в верхней части экрана, при этом вертикальная шкала прогиба 3 расположена по центру горизонтальной и перпендикулярно ей, зажим для испытуемых образцов 8, смонтированный в верхней части экрана на расстоянии 10-15 см от него кпереди и по центру. Прибор снабжен сменной жесткой опорной площадкой 9 в форме полуцилиндрической поверхности с радиусом 5,73±0,5 см и шириной образующей 5 см, закрепленной на оправке 10, установленной в верхней части экрана посередине, при этом зажим для испытуемых образцов 8 выполнен сменным с возможностью закрепления на оправке 10, на задней стенке горизонтальной регулирующейся платформы 5 по центру установлена вертикальная шкала сминаемости 11 с возможностью ее поворота на 90° относительно плоскости этой платформы, с установленным с возможностью скользящего поступательного перемещения вдоль шкалы сминаемости 11 указателем сминаемости 12; дополнительно к прибору выполнен зажим с длинными губками 13.
Прибор работает следующим образом. Готовится проба прямоугольной формы размером 36×5 см, вырезанная вдоль основы или утка или под углом к ним, соединяются и сшиваются две ее короткие стороны, получается своего рода виртуальное кольцо-обод. В месте соединения концов в верхней части проба складывается в плоскости кольца под углом 180° выпуклостью внутрь и закрепляется складкой в зажиме 8 для испытания проб, смонтированном на оправке в верхней части экрана 6, прикрепленного к задней стенке станины 4 на расстоянии 10÷15 см от него спереди и по центру, при этом противоположная сторона пробы располагается на горизонтальной регулирующейся платформе 5, которая посредством винта 2 регулирует положение нижней части пробы. С помощью винта 2 устанавливается положение нижней части пробы так, чтобы испытуемый образец принял форму приплюснутого обода. Затем на экране 6 с квадратно-миллиметровой разлиновкой по горизонтальной шкале драпируемости 7 измеряют размеры пробы в положительном и отрицательном направлениях относительно начала шкалы. Результат измерения определяют путем сложения по модулю. Затем с помощью винта 2, опуская вниз, горизонтальную регулирующуюся платформу 5 устанавливают так, чтобы испытуемая проба в нижней части лишь касалась горизонтальной регулирующейся платформы 5. Затем измеряют размеры пробы относительно начала вертикальной шкалы прогиба 3 для определения жесткости при изгибе и измеряют размеры пробы по горизонтальной шкале драпируемости 7. Затем взамен зажима 8 устанавливают на оправку 10 опорную площадку 9; готовят пробу из текстильного материала аналогичного размера путем сложения верхней части в плоскости кольца выпуклостью внутрь под углом 180°, складку глубиной 2,5 см скрепляют зажимом с длинными губками 13 расчетного веса на длине 11,46 см для исключения при испытании на растяжение деформации изгиба нижней части пробы; пробу поворачивают на 180° вокруг оси кольца и устанавливают (подвешивают) противоположной к складке внутренней поверхностью симметрично на опорную площадку 9. Через 30 сек. проводят измерение габаритного размера пробы по вертикальной шкале прогибов и удлинений 3 с помощью указателя на регулирующейся платформе 5. Далее пробу снимают с опорной площадки 9, поворачивают вокруг оси виртуального кольца на 180°, устанавливают симметрично по отношению к складке внешней поверхностью верхней части на опорную плоскость регулирующейся платформы 5, освобождают пробу от зажима с длинными губками 13 и через 15 минут отдыха по шкале 11 с помощью указателя 12 измеряют высоту складки в плоскости симметрии пробы как результат сминаемости.
Аналогично измеряют пробы, вырезанные под углом к основе и утку.
С помощью полученных результатов по известным зависимостям определяют пространственную деформируемость текстильных материалов, являющуюся совокупностью жесткости при изгибе, коэффициента жесткости при растяжении в вертикальном направлении, драпируемости в горизонтальном направлении, сминаемости в направлении, перпендикулярном к направлениям измерения жесткости при изгибе, растяжения и драпируемости.